白金、パラジウムと共に銀、銅を含有する硝酸溶液に、トリオクチルフォスフィンオキサイド又はトリオクチルメチルアンモニウムナイトレイトを抽出剤として含有する有機相を接触させることにより、前記硝酸溶液から白金及びパラジウムを選択的に前記有機相に抽出する工程と、前記工程による白金及びパラジウムの抽出処理後の有機相に還元剤を添加して白金及びパラジウムを還元析出させることで、白金及びパラジウムを回収する工程とを含むことを特徴とする白金及びパラジウムの回収方法。有機相に用いた希釈溶媒が、脂肪族炭化水素類又は芳香族炭化水素類である請求項1に記載の白金及びパラジウムの回収方法。有機相に用いた希釈溶媒が、ベンゼン、トルエン、キシレン、及びアルキルナフタレンのいずれか1つ又はこれらの混合物である請求項1に記載の白金及びパラジウムの回収方法。有機相に添加した還元剤が、ヒドラジン又は水素化ホウ素ナトリウムである請求項1~3のいずれか1項に記載の白金及びパラジウムの回収方法。有機相に接触させる硝酸溶液の酸濃度が、0.1~3.0mol/Lの範囲である請求項1~4のいずれか1項に記載の白金及びパラジウムの回収方法。本発明は、こうした現状を踏まえ、白金、パラジウム、銀、銅等を含有する硝酸溶液から白金及びパラジウムを選択的に、迅速、簡便かつ効率良く回収することのできる方法を提案することを目的とする。本発明者等は、前記課題を解決すべく、溶媒抽出法に着目して鋭意検討を行ったところ、白金、パラジウム、銀、銅等を含有する硝酸溶液中の白金及びパラジウムに対して高い親和性を有する特定の抽出剤が、当該硝酸溶液中の白金及びパラジウムに対して非常に高い抽出挙動を示すことを見い出し、かかる知見に基づいて本発明を完成するに至った。すなわち、本発明は、白金、パラジウムと共に銀、銅を含有する硝酸溶液に、トリオクチルフォスフィンオキサイド又はトリオクチルメチルアンモニウムナイトレイトを抽出剤として含有する有機相を接触させることにより、前記硝酸溶液から白金及びパラジウムを選択的に前記有機相に抽出する工程と、前記工程による白金及びパラジウムの抽出処理後の有機相に還元剤を添加して白金及びパラジウムを還元析出させることで、白金及びパラジウムを回収する工程とを含むことを特徴とする白金及びパラジウムの回収方法である。本発明によれば、白金、パラジウムと共に銀、銅を含有する硝酸溶液から、白金及びパラジウムを選択的に、迅速、簡便かつ効率良く回収することができる。そのため、従来行われていた処理、例えば、銅を除去するためのシュウ酸添加処理や、銀の沈殿物からパラジウムを回収するなどの処理が不要となる。以下、本発明の方法について詳細に説明する。本発明の方法は、前述のとおり、白金、パラジウムと共に銀、銅を含有する硝酸溶液に、トリオクチルフォスフィンオキサイド又はトリオクチルメチルアンモニウムナイトレイトを抽出剤として含有する有機相を接触させることにより、前記硝酸溶液から白金及びパラジウムを選択的に前記有機相に抽出させる工程と、前記工程による白金及びパラジウムの抽出処理後の有機相に還元剤を添加して白金及びパラジウムを還元析出させることで、白金及びパラジウムを回収する工程とを含むことを特徴とする白金及びパラジウムの回収方法である。[有機相に抽出させる工程]本発明の方法は、まず、白金、パラジウムと共に銀、銅を含有する硝酸溶液に所定の有機相を接触させて、前記硝酸溶液からから白金及びパラジウムを選択的に抽出分離して回収する。本抽出工程では、通常、有機相との接触前の前記硝酸溶液中の金属濃度はそれぞれ、白金濃度は10~3000mg/L、パラジウム濃度は1~30g/L、銀濃度は10~150g/L、銅濃度は10~150g/Lとするのが適当である。前記硝酸溶液の酸濃度は、原液を純水による希釈又はアルカリの添加により、0.1~3.0mol/Lの範囲に調整するのが好ましく、有機相に対する白金及びパラジウムの分配比が高くなる0.1~1.0mol/Lの範囲に調整するのがより好ましい。酸濃度が、0.1mol/Lを下回ると、含有する金属の水酸化物の沈殿が生成する場合があり、3.0mol/Lを超えると、抽出剤が酸化して劣化したり、白金及びパラジウムが抽出不活性の化学種となり、抽出率が低下することがある。前記有機相は、抽出剤とそれを溶解する希釈溶媒有機溶媒とからなる。本発明において用いる抽出剤としては、トリオクチルフォスフィンオキサイドTOPO、トリオクチルメチルアンモニウムナイトレイトTOMANが好適である。これらの抽出剤は、白金及びパラジウムに対する抽出能力、選択性の点で非常に優れている。前記抽出剤は、希釈溶媒により適当な粘度に調整される。希釈溶媒を用いない場合、粘性の高い抽出剤のみでは抽出工程及び還元回収工程での攪拌効率が悪く、抽出効率の低下や還元反応に長時間要してしまう。特に抽出剤の濃度を0.1~1.0mol/Lの範囲に調整するのが好ましく、0.25~0.75mol/Lの範囲に調整するのがより好ましい。0.1mol/Lを下回ると、白金及びパラジウムを有機相に抽出させるのに、有機相が多量に必要となり、経済性が得られない。一方、1.0mol/Lを超えると、有機相の粘性が高くなり、ハンドリング性が煩雑になる。本発明で使用される希釈溶媒としては、ヘプタンやケロシン等の脂肪族炭化水素類、ベンゼン、トルエン、キシレン、アルキルナルタレン等の芳香族炭化水素類あるいは、クロロホルム、二塩化エチレン等のハロゲン化炭化水素類を例示することができる。燐酸トリアルキルやジブチルカルビトールなどの酸素含有有機溶媒を希釈溶媒として用いると、少量ではあるが硝酸が有機相へ抽出されるため、還元回収工程での還元剤の使用量が増加してしまうため好ましくはない。好ましくは、脂肪族炭化水素類あるいは芳香族炭化水素類が用いられる。この中では、抽出剤の溶解性、環境に対する影響等の面から、ベンゼン、トルエン、キシレン、アルキルナフタレン等の芳香族炭化水素類が更に好ましい。アルキルナフタレンについては、ナフタレン環に結合するアルキル基は1個でもよく、また複数でもよいが、安定性の面と入手のしやすさから、1~2個が好ましい。また、ナフタレン環に結合するアルキル基の長さは、粘度、流動点、引火点等の物性を考慮すると、炭素数の合計を1~3程度とするのが好ましい。なお、前記希釈溶媒は1種又は混合物であってもよい。本発明の方法では、前記硝酸溶液と有機相抽出剤及び希釈溶媒を接触させて白金及びパラジウムを選択的に有機相へ抽出させるが、有機相中の抽出剤濃度と抽出後の有機相中の白金とパラジウムの金属濃度の和は比例関係にあり、例えば、有機相中のトリオクチルメチルアンモニウムナイトレイト濃度が0.75molLの時、有機相中の白金とパラジウムの金属濃度の和が30g/L以下になるように調整されることが好ましく、有機相中のトリオクチルフォスフィンオキサイド濃度が0.75molLの時、有機相中の白金とパラジウムの金属濃度の和が18g/L以下になるように調整されることが好ましい。また、硝酸溶液水相と有機相との接触時間は、10~60分、液量比は、O/A=110~21が適当である。[白金及びパラジウムの還元析出工程]白金及びパラジウムを有機相へ抽出させた後、有機相を分取し、これに還元剤を添加して白金及びパラジウムを還元させると、有機相中の白金及びパラジウムは析出するので、これを固液分離することにより、白金及びパラジウムを金属単体として回収することができる。前記還元剤としては、ヒドラジン、水素化ホウ素ナトリウム、亜硫酸ナトリウム、ギ酸ナトリウムが好ましく用いられ、中でもヒドラジン、水素化ホウ素ナトリウムが更に好ましい。これらは還元力が強く、白金及びパラジウムの析出を効率的なものとする。ヒドラジン濃度は16~80質量程度、水素化ホウ素ナトリウム濃度は5~12質量程度、亜硫酸ナトリウムは1~15質量程度、ギ酸ナトリウムは1~35質量程度に調整した水溶液を用いて還元処理を行うのが好適である。前記還元処理の条件としては、有機相と水相の液量比OA=110~51、液温20~40°Cとし、還元時間は1時間~3時間とするのが好ましい。なお、本発明においては、前記抽出工程で得られた有機相は、水や塩酸等で洗浄することなく、直ちに前記還元工程に供してもよい。若干量の銀や銅を抽出してしまう場合があるが、その際は純水で洗浄することでほぼ完全に銀や銅を有機相から除去することが出来る。これにより白金、パラジウムと共に銀、銅を含有する硝酸溶液から白金及びパラジウムを迅速に回収することができる。以下、実施例により本発明をさらに具体的に説明するが、本発明はこれらの実施例により何ら限定されるものではない。水相として、Pt:0.015g/L、Ag:10.2g/L、Pd:3.1g/L、Fe:0.04g/L、Cu:13.3g/Lの組成を有する硝酸溶液酸濃度0.4mol/Lを調製した。一方、抽出剤として、トリオクチルフォスフィンオキサイドTOPO、希釈溶媒として、ケロシン脂肪族炭化水素類を用いて、抽出剤濃度が0.25mol/Lである有機相を調製した。そして、前記硝酸溶液水相と有機相を、液量比O/A=2/5で30分間撹拌して抽出処理を行い、定常状態に達した後、有機相と水相を分離した。分相後、水相中に含まれる前記金属の濃度を誘導結合プラズマ原子発光分光分析装置ICP-AESにより測定した。結果を表1に示す。抽出剤として、トリオクチルメチルアンモニウムナイトレイトTOMAN、希釈溶媒として、トルエンを用いた以外は、実施例1と同様にして、抽出処理を行い、水相中の前記金属の濃度を測定した。結果を表2に示す。実施例1、2の結果から、トリオクチルフォスフィンオキサイドTOPO、トリオクチルメチルアンモニウムナイトレイトTOMANは、前記硝酸溶液から白金及びパラジウムを選択的に抽出し、その他の金属に対する抽出能力は低いことがわかる。実施例1で行った抽出処理後の有機相を分取し、水加ヒドラジン三菱ガス化学社製:水和ヒドラジン80を純水で希釈して調製した濃度16質量のヒドラジン水溶液水相を還元剤酸化還元電位:-825mVとして用いて、液温35°C、還元時間120分、液量比O/A=1/1の条件下で、前記有機相に前記還元剤を添加して還元処理を行い、析出物を分離、回収した。そして、還元後の水相及び還元前後の有機相に含まれる白金及びパラジウムの金属濃度を誘導結合プラズマ原子発光分光分析装置ICP-AESにより測定し、還元率を下記の式で算出した。還元率=還元前有機相金属量-還元後有機相金属量-還元後水相金属量/還元前有機相金属量×100TOPOを抽出剤として用いた時の還元後の水相及び還元前後の有機相に含まれる白金及びパラジウムの金属量と還元率の結果をそれぞれ表3及び表4に示す。実施例2で行った抽出処理後の有機相を分取し、濃度40質量の水酸化ナトリウム水溶液に濃度12質量になるように水素化ホウ素ナトリウムを添加した水溶液ロームアンドハース社製:ベンシルVensilを純水で希釈して調製した濃度5質量の水素化ホウ素ナトリウム水溶液水相を還元剤酸化還元電位:-1000mVとして用いて、液温40°C、還元時間60分、液量比O/A=1/1の条件下で、前記有機相に前記還元剤を添加して還元処理を行い、析出物を分離、回収した。次いで、実施例3と同様にして、還元後の水相及び還元前後の有機相に含まれる前記金属の濃度を測定し、還元率を算出した。TOMANを抽出剤として用いた時の還元前後に含まれる白金及びパラジウムの金属量と還元率の結果をそれぞれ表5及び表6に示す。実施例3、4の結果から、ヒドラジンで還元処理を行うことにより、白金及びパラジウムが高効率で回収されることがわかる。水相として、Pt:0.028g/L、Ag:32.0g/L、Pd:8.6g/L、Cu:35.0g/Lの組成を有する硝酸溶液酸濃度1.0mol/Lを調製した。一方、抽出剤として、トリオクチルメチルアンモニウムナイトレイトTOMAN、希釈溶媒として、スワゾール1800アルキルナフタレン含有芳香族炭化水素類、丸善石油化学社製、商品名を用いて、抽出剤濃度が0.75mol/Lである有機相を調製した。そして、前記硝酸溶液水相と有機相を、液量比O/A=1/2で30分間撹拌して抽出処理を行い、定常状態に達した後、有機相と水相を分離した。分相後、水相中に含まれる前記金属の濃度を誘導結合プラズマ原子発光分光分析装置ICP-AESにより測定した。結果を表7に示す。実施例5で行った抽出処理後の有機相を分取し、水加ヒドラジンを純水で希釈して調製した濃度16質量のヒドラジン水溶液水相を還元剤酸化還元電位:-825mVとして用いて、液温38°C、還元時間120分、液量比O/A=1/1の条件下で、前記有機相に前記還元剤を添加して還元処理を行い、析出物を分離、回収した。そして、還元後の水相及び還元前後の有機相に含まれる白金及びパラジウムの金属濃度を誘導結合プラズマ原子発光分光分析装置ICP-AESにより測定し、還元率を下記の式で算出した。還元率=還元前有機相金属量-還元後有機相金属量-還元後水相金属量/還元前有機相金属量×100TOMANを抽出剤として用いた時の還元後の水相及び還元前後の有機相に含まれる白金及びパラジウムの金属量と還元率の結果をそれぞれ表8及び表9に示す。実施例5、6の結果から、抽出剤の希釈溶媒として、スワゾール1800を用いた場合も、前記硝酸溶液から白金及びパラジウムが選択的に抽出され、その他の金属はほとんど抽出されず、白金及びパラジウムが高効率で回収されることが確認された。